【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
ＮＯｘおよび粒状物を含有する排気流れを処理するに適した排気処理システムであって、
ａ）酸化用触媒、
ｂ）前記酸化用触媒と流体伝達状態でそれの下流に位置していてアンモニアまたはアンモニア前駆体を前記排気流れに定期的に計量して入れる注入器、および
ｃ）前記注入器と流体伝達状態でそれの下流に位置する壁流式モノリス、
を含んで成るが、
前記壁流式モノリスは多数の縦方向に伸びる通路を有していて、前記多数の縦方向に伸びる通路は、前記通路に境界をつけそれを限定している縦方向に伸びる壁で形成されており、ここで、前記通路は、開放された入り口末端部と封鎖された出口末端部を有する入り口通路および封鎖された入り口末端部と開放された出口末端部を有する出口通路を含んで成り、ここで、
前記壁流式モノリスは前記壁に少なくとも１．３ｇ／立方インチの濃度で染み込んでいるＳＣＲ触媒組成物を含んで成っていて前記壁流式モノリスが有する壁間隙率が少なくとも５０％で平均孔径が少なくとも５ミクロンである、
排気処理システム。
【請求項２】
前記ＳＣＲ触媒組成物が前記壁流式モノリスの壁に染み込んでいて前記壁が有する壁間隙率が５０から７５％で平均孔径が５から３０ミクロンである請求項１記載の排気処理システム。
【請求項３】
前記酸化用触媒と流体伝達状態でそれの上流に位置するディーゼルエンジンも更に含んで成る請求項１記載の排気処理システム。
【請求項４】
ＮＯｘおよび粒状物を含有する排気流れの中の生じた排気物を処理する方法であって、
（ａ）前記排気流れを酸化用触媒に通すことでＮＯの実質的な部分に酸化を受けさせてＮＯ２を生じさせることでＮＯ２が豊富な排気流れを生じさせ、
（ｂ）アンモニアまたはアンモニア前駆体を前記ＮＯ２が豊富な排気流れに定期的な間隔で計量して入れた後、
（ｃ）前記排気流れを壁流式モノリスに通すことで粒状物を濾過で除去しかつＮＯｘの実質的な部分に還元を受けさせてＮ２を生じさせる、
ことを含んで成るが、
前記壁流式モノリスは多数の縦方向に伸びる通路を有していて、前記多数の縦方向に伸びる通路は、前記通路に境界をつけそれを限定している縦方向に伸びる壁で形成されており、ここで、前記通路は、開放された入り口末端部と封鎖された出口末端部を有する入り口通路および封鎖された入り口末端部と開放された出口末端部を有する出口通路を含んで成り、ここで、
前記壁流式モノリスは前記壁に少なくとも１．３ｇ／立方インチの濃度で染み込んでいるＳＣＲ触媒組成物を含んで成っていて前記壁流式モノリスが有する壁間隙率が少なくとも５０％で平均孔径が少なくとも５ミクロンである、
方法。
【請求項５】
銅および鉄成分の中の１種以上から選択される卑金属成分およびゼオライトを含んで成る請求項１または４記載のＳＣＲ触媒組成物。
【請求項６】
前記ゼオライトが有するアルミナに対するシリカの比率が少なくとも約１０である請求項５記載のＳＣＲ触媒組成物。
【請求項７】
前記ゼオライトがベータゼオライトである請求項６記載のＳＣＲ触媒組成物。
【請求項８】
白金族金属成分を含んで成る請求項１または４記載の酸化用触媒。
【請求項９】
更にゼオライト成分も含んで成る請求項８記載の酸化用触媒。
【請求項１０】
前記酸化用触媒と流体伝達状態でそれの上流に位置するディーゼルエンジンも更に含んで成る請求項４記載の方法。
【請求項１１】
ハニカムフロースルー式モノリス基質または開放気泡発泡体基質の上に位置する請求項１または４記載の酸化用触媒。
【請求項１２】
ＳＣＲ触媒組成物を壁流式モノリスの上に位置させる方法であって、前記壁流式モノリスは、多数の縦方向に伸びる通路を有していて、前記多数の縦方向に伸びる通路は、前記通路に境界をつけそれを限定している縦方向に伸びる壁で形成されており、ここで、前記通路は、開放された入り口末端部と封鎖された出口末端部を有する入り口通路および封鎖された入り口末端部と開放された出口末端部を有する出口通路を含んで成り、
（ａ）前記壁流式モノリスを前記ＳＣＲ触媒組成物含有水性スラリーの中に１番目の方向から浸けることで前記ＳＣＲ触媒組成物を前記入り口通路に付着させ、
（ｂ）圧縮気体流れを前記出口通路の中に強制的に送り込みかつ前記入り口通路に真空をかけることで余分なスラリーを前記入り口通路から除去し、
（ｃ）前記壁流式モノリスを前記水性スラリーの中に前記１番目の方向とは反対方向の２番目の方向から浸けることで前記ＳＣＲ触媒組成物を前記出口通路に付着させ、
（ｄ）圧縮気体流れを前記入り口通路の中に強制的に送り込みかつ前記出口通路に真空をかけることで余分なスラリーを前記出口通路から除去し、そして
（ｅ）前記被覆を受けさせた壁流式モノリスに乾燥および焼成を受けさせる、
ことを含んで成る方法。
【請求項１３】
前記壁流式モノリスが有する間隙率が少なくとも５０％で平均孔径が少なくとも５ミクロンである請求項１２記載の方法。
【請求項１４】
多数の縦方向に伸びる通路を有する壁流式モノリスを含んで成る触媒品であって、前記多数の縦方向に伸びる通路は、前記通路に境界をつけそれを限定している縦方向に伸びる壁で形成されており、ここで、前記通路は、開放された入り口末端部と封鎖された出口末端部を有する入り口通路および封鎖された入り口末端部と開放された出口末端部を有する出口通路を含んで成り、かつ前記壁流式モノリスはＳＣＲ触媒組成物を適切なＮＯｘ変換効率を達成するがディーゼル排気システムで用いられた時に背圧の受け入れられない上昇を引き起こすことのない充填量で含有する触媒品。
【請求項１５】
前記ＳＣＲ触媒組成物が前記モノリスの壁上のウォッシュコートの形態である請求項１４記載の触媒品。
【請求項１６】
前記ＳＣＲ触媒組成物が前記モノリスの壁に少なくとも１．３ｇ／立方インチの濃度で染み込んでいる請求項１５記載の触媒品。
【請求項１７】
ＳＣＲ触媒組成物が前記壁流式モノリス上に１．６から２．４ｇ／立方インチ存在する請求項１６記載の触媒品。
【請求項１８】
前記ＳＣＲ触媒組成物がＮＯｘの還元に約６００℃未満の温度で触媒作用を及ぼすに有効でありかつフィルターによって捕捉された煤が燃焼する温度を低くすることで前記フィルターの再生に役立ち得る請求項１４記載の触媒品。
【請求項１９】
前記ＳＣＲ触媒組成物が６５０℃より上の温度で劣化に対して耐熱性を示す請求項１４記載の触媒品。
【請求項２０】
前記ＳＣＲ触媒組成物が硫黄成分にさらされた時の劣化に抵抗するに有効である請求項１９記載の触媒品。
【請求項２１】
前記ＳＣＲ触媒組成物がＯ２による余分なＮＨ３の酸化を助長する請求項１４記載の触媒品。
【請求項２２】
前記ＳＣＲ触媒組成物が銅および鉄成分の中の１種以上から選択される卑金属成分およびゼオライトを含んで成る請求項１４記載の触媒品。
【請求項２３】
前記卑金属成分が銅成分である請求項２２記載の触媒品。
【請求項２４】
前記ＳＣＲ触媒組成物のゼオライトが有するアルミナに対するシリカの比率が少なくとも約１０である請求項２３記載の触媒品。
【請求項２５】
前記ＳＣＲ触媒組成物のゼオライトがベータゼオライト、ＵＳＹおよびＺＳＭ−２０から選択される請求項２４記載の品。
【請求項２６】
前記ＳＣＲ触媒組成物のゼオライトがベータゼオライトである請求項２４記載の触媒品。
【請求項２７】
前記ＳＣＲ触媒組成物のゼオライトが孔径が少なくとも約７オングストロームの孔を有しかつ三次元で連結している請求項２２記載の触媒品。
【請求項２８】
前記ＳＣＲ触媒組成物が鉄および銅助触媒の中の一方または両方を含有していてそれが助触媒とゼオライトの総重量の約０．１から３０重量パーセントの量で存在する請求項２２記載の品。
【請求項２９】
前記ＳＣＲ触媒組成物が鉄および銅助触媒の中の一方または両方を含有していてそれが助触媒とゼオライトの総重量の約１から５重量パーセントの量で存在する請求項２２記載の品。
【請求項３０】
前記壁流式モノリスが有する壁間隙率が少なくとも５０％で平均孔径が少なくとも５ミクロンである請求項１６記載の品。
【請求項３１】
前記壁流式モノリスが有する壁間隙率が５０から７５％で平均孔径が５から３０ミクロンである請求項１６記載の品。
【請求項３２】
多数の縦方向に伸びる通路を有する壁流式モノリスを含んで成る触媒品であって、前記多数の縦方向に伸びる通路は、前記通路に境界をつけそれを限定している縦方向に伸びる壁で形成されており、ここで、前記通路は、開放された入り口末端部と封鎖された出口末端部を有する入り口通路および封鎖された入り口末端部と開放された出口末端部を有する出口通路を含んで成り、ここで、前記壁流式モノリスは、前記壁に少なくとも１．３ｇ／立方インチの濃度で染み込んでいるＳＣＲ触媒組成物を含んで成っていて、前記壁流式モノリスが少なくとも５０％の壁間隙率と少なくとも５ミクロンの平均孔径を有する触媒品。
【請求項３３】
ＳＣＲ触媒組成物が前記壁流式モノリス上に１．６から２．４ｇ／立方インチ存在する請求項３２記載の触媒品。